(57)【特許請求の範囲】
【請求項１】
別体をなす第一電極と第二電極とが、電解質を介して配されてなる光電変換素子であって、
前記第一電極は、線状をなし、少なくとも導電性を有する第一線材と、該第一線材の外周に配され、色素を担持した多孔質酸化物半導体層とから構成され、
前記第二電極が面状をなし、一つの該第二電極に対向して、前記第一電極が複数、並列して配されるとともに、２段以上に積層されていることを特徴とする光電変換素子。
【請求項２】
前記第一電極が積層された各段ごとに、異なる直径を有することを特徴とする請求項１に記載の光電変換素子。
【発明の詳細な説明】
【技術分野】
【０００１】
本発明は、色素増感型の光電変換素子に関する。
【背景技術】
【０００２】
色素増感型太陽電池は、スイスのグレッツェルらのグループなどから提案されたもので、安価で高い変換効率を得られる光電変換素子として着目されている（例えば、特許文献１、非特許文献１を参照）。
【０００３】
図５は、従来の色素増感型太陽電池の一例を示す断面図である。
この色素増感型太陽電池１００は、増感色素を担持させた多孔質半導体電極（以下、色素増感半導体電極とも呼ぶ）１０３が一方の面に形成された第一基板１０１と、導電膜１０４が形成された第二基板１０５と、これらの間に封入された例えばヨウ素／ヨウ化物イオンなどの酸化還元対を含む電解質層１０６を主な構成要素としている。
【０００４】
第一基板１０１としては光透過性の板材が用いられ、第一基板１０１の色素増感半導体電極１０３と接する面には導電性を持たせるために透明導電層１０２が配置されており、第一基板１０１、透明導電層１０２及び色素増感半導体電極１０３により作用極（窓極）１０８をなす。
一方、第二基板１０５としては、電解質層１０６と接する側の面には導電性を持たせるために例えば炭素や白金からなる導電層１０４が設けられ、第二基板１０５及び導電層１０４により対極１０９を構成している。
【０００５】
色素増感半導体電極１０３と導電層１０４が対向するように、第一基板１０１と第二基板１０５を所定の間隔をおいて配置し、両基板間の周辺部に例えば熱可塑性樹脂からなる封止材１０７を設ける。そして、この封止材１０７を介して２つの基板１０１、１０５を貼り合わせてセルを組み上げ、電解液の注入口１１０を通して、両極１０８、１０９間にヨウ素／ヨウ化物イオンなどの酸化還元対を含む有機電解液を充填し、電荷移送用の電解質層１０６を形成したものが挙げられる。
【０００６】
このような色素増感型の光電変換素子は、従来型の光電変換素子に比べて、大幅な低コスト化が可能と言われており、早期実用化が待たれる。その際、コスト低減を図る障害の一つとして、導電性基板を使用していることが挙げられる。すなわち、従来構造の光電変換素子では、特に光が入射する側の電極（窓電極）には、可視光の透過性と高い伝導性が要求されるため、ガラス基板やプラスチック基板上に、スズドープ酸化インジウム（ＩＴＯ）や、フッ素ドープ酸化スズ（ＦＴＯ）といった透明導電性金属酸化物を塗布した基板が用いられてきた。ここで使用されるインジウム（Ｉｎ）は、希少金属であり、昨今の価格の急騰からも明らかなように、光電変換素子の低コスト化を阻害する要因となる。したがって、このような導電性基板を必要としない、全く新しい構造の色素増感型光電変換素子が実現すれば、大幅な低コスト化が図れることから、その開発が期待される。
【０００７】
また、素子へ入射する光を有効利用するために、異なる方向を向いた複数の電極面を有する構造の素子も提案されている。また、平板型ではないが、同心円状に各機能材料を積層した円筒型の素子も提案されている（例えば非特許文献２を参照。）。しかしこの場合、ガラス管の内壁面に透明導電膜を形成する工程が必須であり、実質的に透明導電性基板を用いていることに変わりはない。
また、透明導電性プラスチック基板は熱に弱く、その上に多孔質酸化チタン電極を焼成する際に十分な温度で焼結することができない。
【０００８】
これらの解決手段として、金属線を電極に用いる新規な素子構造について提案がなされている。
しかしながら、金属線を並べる際に、隙間なく配置することは困難であり、その分だけ発電効率に寄与する発電有効面積が減ってしまう。金属線を網目状に配置した場合も、開口部の分だけ有効面積が減ってしまう。
このように電極に金属線を採用したがゆえに、大面積の太陽電池モジュールの構成が困難となり、本来、色素増感型光電変換素子が印刷法で製作でき大面積化か容易であるという利点を損なう結果となった。そのため、上記の利点を両立する素子構造の開発が必要とされている。
【特許文献１】特開平１−２２０３８０号公報
【非特許文献１】M.Graetzel et al., Nature, 737, p.353, 1991
【非特許文献２】B.Baps,M.Eber-Koyuncu,M,Cermic based solar cells in fiber from,Key Engineering Materials,2002年,206-213号,937-940頁
【発明の開示】
【発明が解決しようとする課題】
【０００９】
本発明は、このような従来の実情に鑑みて考案されたものであり、金属線を用いた電極を隙間なく配置することができ、発電有効面積を十分に確保し、優れた光電変換効率を有する光電変換素子を提供することを目的とする。
【課題を解決するための手段】
【００１０】
本発明の請求項１に記載の光電変換素子は、別体をなす第一電極と第二電極とが、電解質を介して配されてなる光電変換素子であって、前記第一電極は、線状をなし、少なくとも導電性を有する第一線材と、該第一線材の外周に配され、色素を担持した多孔質酸化物半導体層とから構成され、前記第二電極が面状をなし、一つの該第二電極に対向して、前記第一電極が複数、並列して配されるとともに、２段以上に積層されていることを特徴とする。
本発明の請求項２に記載の光電変換素子は、請求項１において、前記第一電極が積層された各段ごとに、異なる直径を有することを特徴とする。
【発明の効果】
【００１１】
本発明では、線状をなす第一電極を、面状をなす第二電極に対向して、複数、並列して配するとともに、２段以上に積層することで、第一電極を隙間なく配置することができる。これにより本発明では、発電有効面積を十分に確保することができ、優れた光電変換効率を有する光電変換素子を提供することが可能である。
なお、このような効果が得られる光電変換素子の構成としては、重なり方向に位置する第一電極の線径を適宜制御することにより、光の入射方向から見て下段に位置する第一電極が、隣接する第一電極との間に、隙間を設けた形態の他に、隙間なく設けた形態も挙げられる。
【発明を実施するための最良の形態】
【００１２】
以下、本発明に係る光電変換素子の一実施形態を図面に基づいて説明する。
【００１３】
図１は、本発明の光電変換素子の一構成例を模式的に示す図であり、（ａ）は断面図、（ｂ）は上面図である。また、図２は、作用極をなす第一電極の一例を示す断面図である。
図１において、符号１Ａ（１）は色素増感型の光電変換素子、１０ａ、１０ｂ（１０）は第一電極（作用極）、１１ａ、１１ｂ（１１）は第一線材、１２ａ、１２ｂ（１２）は多孔質酸化物半導体層、２０は第二電極（対極）、２１は基材、２２は導電膜、３０は電解質層、３１は透明基材、３２は封止部材（スペーサー）をそれぞれ示している。
光電変換素子１Ａ（１）において、第二電極２０と第二透明基材３１とが封止部材３２（スペーサー）を介して対向配置されてなる空間内に、第一電極１０が電解質層３０を介して第二電極２０と対向して配置され、前記空間の外周部が接着、封止されて光電変換素子として機能する。
【００１４】
そして本発明の光電変換素子１では、第一電極１０は、線状をなし、少なくとも導電性を有する第一線材１１と、該第一線材１１の外周に配され、色素を担持した多孔質酸化物半導体層１２とから構成される。また、前記第二電極２０が面状をなし、一つの該第二電極２０に対向して、前記第一電極１０が複数、並列して配されるとともに、２段以上に積層されていることを特徴とする。
より詳細には、図１（ａ）に示すように、光電変換素子１Ａ（１）は、第一電極１０が２段に重ねて配置された一例であり、光の入射方向（図１（ａ）の場合は紙面の上から下に向かう方向）から見て、下段に位置する第一電極１０ａ（１０）と上段に位置する第一電極１０ｂ（１０）が各々複数本あり、第一電極１０ａ（１０）同士および第一電極１０ｂ（１０）同士が、それぞれ隙間Δをもって並列して配置されている。
【００１５】
図１の配置によれば、上段に位置する第一電極１０ｂ（１０）の隙間Δを通して、下段に位置する第一電極１０ａ（１０）に対しても光が入射するとともに、光の入射方向から見て、第一電極が隙間無く存在することになるので、光電変換素子１Ａ（１）の全面が発電に寄与する形態が実現できる。
すなわち、図１の配置によれば、線状をなす第一電極１０を、面状をなす第二電極２０に対向して、複数、並列して配することにより、光電変換素子の小型化、薄型化が図れるとともに、第一電極１０を２段以上に積層することで、第一電極１０を隙間なく配置することができる。これにより本発明の光電変換素子１Ａ（１）は、発電有効面積を十分に確保することができ、優れた光電変換効率を有するものとなる。
【００１６】
作用極をなす第一電極１０は、例えば図２に示すように、線状をなす第一線材１１の外周に前記多孔質酸化物半導体層１２が配されてなる。そして、作用極は、例えば図１（ａ）に示すように、面状をなす第二電極２０に対向して、複数の第一電極１０が並列して配されるとともに、２段以上に積層されている。
【００１７】
ガラス、プラスチック等からなる透明基材上に、ＦＴＯやＩＴＯなどの透明導電膜が形成されてなる透明導電性基板を用いた従来の電極（作用極）においては、透明基材の耐熱性の問題から、多孔質酸化物半導体層の形成時に、ガラスではおよそ６００℃以上、プラスチックではおよそ１５０℃以上の高温での焼成が難しかった。これに対して、第一電極１０においては、第一線材１１に金属線を採用したことにより、上記のような問題がなく、高温でも十分に焼成することができる。
【００１８】
このような光電変換素子１では、線状をなす第一電極１０の外周面が受光面となるため、照射光に対する投影面積を増大することができ、かつ光入射角度依存性が少なくなることが期待される。
また、板状の基板を用いずに線状の線材を用いているので、フレキシブル性を有し、様々な構造の光電変換素子用電極として利用することができる。
さらに、従来の電極のようにガラス基板や、透明導電膜を用いないため、安価に電極を製造することができる。
【００１９】
第一線材１１としては、具体的には、例えば、Ｔｉ、Ｎｉ、Ｗ、Ｒｈ、Ｍｏのいずれか、又はこれらの合金からなるワイヤや、中空の線材、棒材などが挙げられる。また、導電性を有し、かつ、電解質に対して電気化学的に不活性な材質からなる線状基材（導線）を、例えば、Ｔｉ、Ｎｉ、Ｗ、Ｒｈ、Ｍｏのいずれか、又はこれらの合金で被覆したものも第一線材１１として用いられる。
このような第一線材１１の太さ（直径）としては、特に限定されるものではないが、例えば、１０００［μｍ］〜５０［μｍ］とするのが好ましい。ただし、柔軟性を十分に発揮させるためには、第一線材１１の太さは細いほどよい。
また、図１（ｂ）に示すように、第一線材１１は、素子の外部へと引き出されていることが好ましい。これにより、発電した電気を容易に外部へと取り出すことが可能である。
【００２０】
多孔質酸化物半導体層１２は、第一線材１１の周囲に設けられており、その表面には少なくとも一部に増感色素が担持されている。
なお、多孔質酸化物半導体層１２は、第一線材１１の外周の一部のみを覆うものであってもよいが、光収集能力の低下、逆電子移動反応の促進等があるため、第一線材１１の外周を完全に覆うことが好ましい。
【００２１】
多孔質酸化物半導体層１２を形成する半導体としては特に限定されず、通常、光電変換素子用の多孔質酸化物半導体を形成するのに用いられるものであれば、いかなるものでも用いることができる。このような半導体としては、例えば、酸化チタン（ＴｉＯ２  ）、酸化スズ（ＳｎＯ２  ）、酸化亜鉛（ＺｎＯ）、酸化ニオブ（Ｎｂ２Ｏ５）、酸化タングステン（ＷＯ３  ）などを用いることができる。
【００２２】
多孔質酸化物半導体層１２を形成する方法としては、例えば、市販の酸化物半導体微粒子を所望の分散媒に分散させた分散液、あるいは、ゾル−ゲル法により調製できるコロイド溶液に、必要に応じて所望の添加剤を添加してから、浸漬、塗布、押し出し等の方法により前記第一線材１１の外周に配した後、焼成することにより形成する手法が挙げられる。
このような多孔質酸化物半導体層１２の厚みとしては、特に限定されるものではないが、例えば、１［μｍ］〜５０［μｍ］が好ましい。
【００２３】
増感色素としては、ビピリジン構造、ターピリジン構造などを配位子に含むルテニウム錯体、ポルフィリン、フタロシアニン等の含金属錯体をはじめ、エオシン、ローダミン、メロシアニンなどの有機色素などを適用することができ、これらの中から用途、使用半導体に適した励起挙動をとるものを適宜選択すれば良い。
【００２４】
第二電極２０（対極）は、基材２１の第一電極１０と対向させる側の面に、導電膜２２を形成したものである。
基材２１としては、ガラス板、Ｔｉ等の金属板、炭素板、合成樹脂板などが用いられる。
【００２５】
導電膜２２は、上記基材２１に導電性を付与するために、その一方の面に形成された金属、炭素などからなる薄膜である。導電膜２２としては、例えば炭素や白金などの層を、蒸着、スパッタ、塩化白金酸塗布後に熱処理を行ったものが好適に用いられるが、電極として機能するものであれば特に限定されるものではない。
【００２６】
電解質層３０は、多孔質酸化物半導体層１２内に電解液を含浸させてなるものか、又は、多孔質酸化物半導体層１２内に電解液を含浸させた後に、この電解液を適当なゲル化剤を用いてゲル化（擬固体化）して、多孔質酸化物半導体層１２と一体に形成されてなるもの、あるいは、イオン液体をベースとしたもの、さらには、酸化物半導体粒子及び導電性粒子を含むゲル状の電解質などが用いられる。
【００２７】
上記電解液としては、ヨウ素、ヨウ化物イオン、ターシャリーブチルピリジンなどの電解質成分が、エチレンカーボネートやメトキシアセトニトリルなどの有機溶媒やイオン液体に溶解されてなるものが用いられる。
この電解液をゲル化する際に用いられるゲル化剤としては、ポリフッ化ビニリデン、ポリエチレンオキサイド誘導体、アミノ酸誘導体などが挙げられる。
【００２８】
上記イオン液体としては、特に限定されるものではないが、室温で液体であり、例えば、四級化された窒素原子を有する化合物をカチオンとした常温溶融塩が挙げられる。
常温溶融塩のカチオンとしては、四級化イミダゾリウム誘導体、四級化ピリジニウム誘導体、四級化アンモニウム誘導体などが挙げられる。
常温溶融塩のアニオンとしては、ＢＦ４−、ＰＦ６−、（ＨＦ）ｎ−、ビストリフルオロメチルスルホニルイミド［Ｎ（ＣＦ３Ｓ０２）２−］、ヨウ化物イオンなどが挙げられる。
イオン液体の具体例としては、四級化イミダゾリウム系カチオンとヨウ化物イオン又はビストリフルオロメチルスルホニルイミドイオンなどからなる塩類を挙げることができる。
【００２９】
上記酸化物半導体粒子としては、物質の種類や粒子サイズなどが特に限定されないが、イオン液体を主体とする電解液との混和性に優れ、この電解液をゲル化させるようなものが用いられる。また、酸化物半導体粒子は、電解質の半導電性を低下させることがなく、電解質に含まれる他の共存成分に対する化学的安定性に優れることが必要である。特に、電解質がヨウ素／ヨウ化物イオンや、臭素／臭化物イオンなどの酸化還元対を含む場合であっても、酸化物半導体粒子は、酸化反応による劣化を生じないものが好ましい。
【００３０】
このような酸化物半導体粒子としては、ＴｉＯ２、ＳｎＯ２、ＳｉＯ２、ＺｎＯ、Ｎｂ２Ｏ５、Ｉｎ２Ｏ３、ＺｒＯ２、Ａｌ２Ｏ３、ＷＯ３、ＳｒＴｉＯ３、Ｔａ２Ｏ５、Ｌａ２Ｏ３、Ｙ２Ｏ３、Ｈｏ２Ｏ３、Ｂｉ２Ｏ３、ＣｅＯ２  からなる群から選択される１種又は２種以上の混合物が好ましく、その平均粒径は２ｎｍ〜１０００ｎｍ程度が好ましい。
【００３１】
上記導電性微粒子としては、導電体や半導体など、導電性を有する粒子が用いられる。
また、導電性粒子の種類や粒子サイズなどは特に限定されないが、イオン液体を主体とする電解液との混和性に優れ、この電解液をゲル化するようなものが用いられる。さらに、電解質に含まれる他の共存成分に対する化学的安定性に優れることが必要である。特に、電解質がヨウ素／ヨウ化物イオンや、臭素／臭化物イオンなどの酸化還元対を含む場合でも、酸化反応による劣化を生じないものが好ましい。
【００３２】
このような導電性微粒子としては、カーボンを主体とする物質からなるものが挙げられ、具体例としては、カーボンナノチューブ、カーボンファイバ、カーボンブラックなどの粒子を例示できる。これらの物質の製造方法はいずれも公知であり、また、市販品を用いることもできる。
【００３３】
透明基材３１としては、光透過性の素材からなる基板が用いられ、ガラス、ポリエチレンテレフタレート、ポリカーボネート、ポリエーテルスルホンなど、通常、光電変換素子の透明基材として用いられるものであればいかなるものでも用いることができる。第二透明基板は、これらの中から電解液への耐性などを考慮して適宜選択される。また、透明基板としては、用途上、できる限り光透過性に優れる基板が好ましく、透過率が８５％以上の基板がより好ましい。
【００３４】
封止部材３２（スペーサー）としては、基材２１及び透明基材３１に対する接着性に優れるものであれば特に限定されないが、例えば、分子鎖中にカルボン酸基を有する熱可塑性樹脂からなる接着剤などが望ましく、具体的には、ハイミラン（三井デュポンポリケミカル社製）、バイネル（デュポン社製）の他に、ＵＶ硬化可能な材料［例えば、３１Ｘ−１０１（スリーボンド社製）］などが挙げられる。
【００３５】
＜第二実施形態＞
次に、本発明の光電変換素子１の第二実施形態について説明する。
図３は、本実施形態の光電変換素子１Ｂ（１）を示す断面図である。
なお、以下の説明では、上述した第一実施形態と異なる部分について主に説明し、同様の部分についてはその説明は省略する。
【００３６】
この光電変換素子１Ｂ（１）は、第一電極１０が積層された各段ごとに、異なる直径を有する一例である。
本実施形態の光電変換素子１Ｂ（１）では、異なる直径を有する複数の第一電極１０ａ（１０）、１０ｃ（１０）を用い、第一電極１０を、積層された各段ごとに、異なる直径を有するように配している。
すなわち、図３に示すように、光電変換素子１Ｂ（１）は、第一電極１０が２段に重ねて配置されており、かつ、光の入射方向（図３の場合は紙面の上から下に向かう方向）から見て、下段に位置する第一電極１０ａ（１０）と上段に位置する第一電極１０ｃ（１０）が各々複数本あり、上段に位置する第一電極１０ｃ（１０）の線径を、下段に位置する第一電極１０ａ（１０）の線径より細くした形態である。
【００３７】
この形態によれば、下段に位置する第一電極１０ａ（１０）同士は互いに接して隙間無く並列に配されているのに対して、上段に位置する第一電極１０ｃ（１０）同士は、それぞれ隙間をもって並列して配置される。
ゆえに、図３の配置によれば、上段に位置する第一電極１０ｃ（１０）の隙間を通して、下段に位置する第一電極１０ａ（１０）に対しても光が入射するとともに、光の入射方向から見て、第一電極が隙間無く存在することになるので、光電変換素子１Ｂ（１）の全面が発電に寄与する形態が実現できる。
【００３８】
すなわち、図１と同様に、図３の配置によっても、線状をなす第一電極１０を、面状をなす第二電極２０に対向して、複数、並列して配することにより、光電変換素子の小型化、薄型化が図れるとともに、第一電極１０を２段以上に積層することで、第一電極１０を隙間なく配置することができる。これにより本発明の光電変換素子１Ｂ（１）は、発電有効面積を十分に確保することができ、優れた光電変換効率を有するものとなる。
【００３９】
特に、光電変換素子１Ｂ（１）は、大径を有する第一電極１０ａ（１０）間に、これより小径の第一電極１０ｃ（１０）を配することが可能となる。ゆえに、光電変換素子１Ａ（１）に比較して、光電変換素子１Ｂ（１）は第一電極１０をより密に配置することができる。よって、光電変換素子１Ｂ（１）は発電有効面積を十分に確保することができ、さらに優れた光電変換効率を有するものとなる。
【００４０】
以上、本発明の光電変換素子について説明してきたが、本発明はこれに限定されるものではなく、発明の趣旨を逸脱しない範囲で適宜変更可能である。
例えば、上述した説明では、第一電極が、円形状である場合を例に挙げて説明したが、例えば図４（ａ）（ｂ）に示すように、第一電極の形状を、平角線、３角形以上の多角線形などの異形線とすることも可能である。
【００４１】
また、上述した説明では、第一電極を２段に積層した場合を例に挙げて説明したが、これに限定されるものではなく、３段以上の構造とすることも可能である。
また、上述した説明では、第一電極を面状をなす第二電極上に並べていたが、これに限定されるものではなく、面状をなす第二電極に第一電極を巻きつけた構造とすることも可能である。
【実施例】
【００４２】
以下、本発明の具体的な実施例について説明する。なお、本発明は以下の例に限定されるものではない。
まず、直径１．０ｍｍのＴｉ線を輪状に束ね、ＴｉＯ２  ペースト（Solaronix社製、Ti Nanoxide-T）に浸潰、引き上げ、乾燥を３回繰り返して塗布した後、電気炉で５００℃、１時間焼結して多孔質ＴｉＯ２膜付きＴｉワイヤを得た。ＴｉＯ２の膜厚はおよそ６μｍであった。
【００４３】
次に、上記電極を、ルテニウム色素（Solaronix社製、RutheAlum535-bisTBA、一般には  Ｎ７１９と呼ばれる）の０．３ｍＭ、アセトニトリル／ tert-ブタノール＝１：１溶液に浸漬し、室温で２４時間放置してＴｉＯ２  表面に色素を担持した。色素溶液から引き上げた後、上記混合溶媒で洗浄し、これを第一電極（作用極）とした。
【００４４】
一方、三元ＲＦスパッタ装置を用いてＴｉ板上にＰｔを蒸着させたものを対極とした。
そして、５本の第一電極を、対極板上に並列して積層して配し、厚さ１．０ｍｍのＰＥＴフィルムをスペーサーにしてメトキシアセトニトリルを溶媒とする揮発性電解質に浸し、次いで同じく無アルカリガラスを上面に被せて、本発明による光電変換素子を得た。
【００４５】
以上のようにして作成された光電変換素子に、ソーラーシミュレータ（ＡＭ１．５、１００ｍＷ／ｃｍ２  ）にて光を照射し、電流電位曲線を測定した。その結果、光電変換効率は、３．０％であった（Ｊｓｃ＝６．８ｍＡ／ｃｍ２  、Ｖｏｃ＝７１０ｍｖ、ｆｆ＝０．６４）。
【００４６】
このように、本発明によれば、第一電極を２段以上に積層することで、第一電極を隙間なく配置することができる。これにより本発明の光電変換素子は、発電有効面積を十分に確保することができ、優れた光電変換効率を有することが確認された。
【産業上の利用可能性】
【００４７】
本発明は、金属線を電極に用いた光電変換素子に広く適用可能である。
【図面の簡単な説明】
【００４８】
【図１】本発明に係る光電変換素子の一例を示す図であり、（ａ）は断面図、（ｂ）は上面図。
【図２】図１に示す光電変換素子の電極（第一電極）の一例を示す斜視断面図。
【図３】本発明に係る光電変換素子の他の一例を示す断面図。
【図４】第一電極の他の例を示す斜視断面図。
【図５】従来の光電変換素子の一例を示す断面図。
【符号の説明】
【００４９】
１（１Ａ，１Ｂ）  光電変換素子、１０（１０ａ、１０ｂ、１０ｃ）  第一電極（作用極）、１１（１１ａ、１１ｂ）  第一線材、１２（１２ａ、１２ｂ）  多孔質酸化物半導体層、２０  第二電極（対極）、２１  基材、２２  導電膜、３０  電解質（電解質層）、３１  透明基材、３２  封止部材（スペーサー）。
【図１】
0005172487.tif 000002
【図２】
0005172487.tif 000003
【図３】
0005172487.tif 000004
【図４】
0005172487.tif 000005
【図５】
0005172487.tif 000006